【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
（ａ）少なくとも１種の二価の金属化合物及び少なくとも１種の三価の金属化合物を含む水性混合物を反応させて水性スラリーの形態での混合金属酸化化合物を生成する工程と、（ｂ）工程（ａ）の混合金属酸化化合物を約２２５℃までの温度にて適宜、熱処理し、水性スラリーの形態で加熱処理された混合金属酸化化合物を生成する工程と、
（ｃ）ガソリンからのイオウの低減に使用されるために適切であるとともに、約４３度及び約６２度における少なくとも２シータピーク位置にて少なくとも反射を表すＸ線回折パターンを有する１以上の混合金属酸化化合物の１以上の造形体を生成すべく、工程（ｂ）の熱処理された化合物を乾燥する工程と、
（ｄ）適宜、工程（ｃ）の化合物を約３００℃以上の温度で熱処理して混合金属酸化化合物の１以上の焼成造形体を生成する工程とからなる方法によって調製された、有効量の前記１以上の混合金属酸化化合物に、接触分解の原材料を接触させる工程とによって調製される、１つ以上の混合金属酸化化合物に接触分解の原材料を接触させる工程を備えることによって、ＦＣＣ装置で製造されるガソリンにおいて、イオウ濃度を低減するための方法。
【請求項２】
工程（ａ）の二価の金属化合物における二価の金属カチオンが、Ｍｇ２＋、Ｃａ２＋、Ｚｎ２＋、Ｍｎ２＋、Ｃｏ２＋、Ｎｉ２＋、Ｓｒ２＋、Ｂａ２＋、Ｃｕ２＋、又は２以上のそれらの混合物から選択されることを特徴とする請求項１に記載の方法。
【請求項３】
工程（ａ）の三価の金属化合物における三価の金属カチオンが、Ａｌ３＋、Ｍｎ３＋、Ｆｅ３＋、Ｃｏ３＋、Ｎｉ３＋、Ｃｒ３＋、Ｇａ３＋、Ｂ３＋、Ｌａ３＋、Ｇｌ３＋、Ｃｅ３＋又は２以上のそれらの混合物から選択されることを特徴とする請求項１に記載の方法。
【請求項４】
工程（ａ）の二価の金属化合物が、酸化マグネシウム、ヒドロキシ酢酸マグネシウム、酢酸マグネシウム、水酸化マグネシウム、硝酸マグネシウム、水酸化マグネシウム、炭酸マグネシウム、ギ酸マグネシウム、塩化マグネシウム、アルミン酸マグネシウム、含水ケイ酸マグネシウム、ケイ酸マグネシウムカルシウム、又は２以上のそれらの混合物から選択されることを特徴とする請求項１に記載の方法。
【請求項５】
工程（ａ）の三価の金属化合物が、水酸化アルミニウム水和物、酸化アルミニウム、酢酸アルミニウム、硝酸アルミニウム、水酸化アルミニウム、炭酸アルミニウム、ギ酸アルミニウム、塩化アルミニウム、含水ケイ酸アルミニウム、ケイ酸アルミニウムカルシウム又は２以上のそれらの混合物から選択されることを特徴とする請求項１に記載の方法。
【請求項６】
工程（ａ）における混合金属酸化化合物中の二価の金属カチオンと三価の金属カチオンの比が、約１：１〜約１０：１、約１：１〜約６：１、約１．５：１〜約６：１、又は約２：１〜約５：１から選択される請求項１に記載の方法。
【請求項７】
さらに、スピネル、マグネシア、酢酸マグネシウム、硝酸マグネシウム、塩化マグネシウム、水酸化マグネシウム、炭酸マグネシウム、ギ酸マグネシウム、アルミン酸マグネシウム、含水ケイ酸マグネシウム、ケイ酸マグネシウム、ケイ酸マグネシウムカルシウム、ケイ酸アルミニウム、ケイ酸カルシウム、アルミナ、チタン酸アルミニウム、チタン酸亜鉛、ジルコン酸アルミニウム、酸化カルシウム、アルミン酸カルシウム、アルミニウムニトロハイドレイト、水酸化アルミニウム化合物、アルミナ又は水酸化アルミニウム化合物以外のアルミニウム含有金属酸化化合物、アルミニウムクロロハイドレイト、シリカ、シリカ以外のケイ素含有化合物、シリカ／アルミナ、チタニア、ジルコニア、クレイ、クレイリン酸塩物質、ゼオライト、又は２以上のそれらの混合物を含む担体を含む請求項１に記載の方法。
【請求項８】
混合金属酸化化合物が、少なくとも約１ｐｐｍ；少なくとも約２ｐｐｍ又は少なくとも約５ｐｐｍから選択される量を構成することを特徴とする請求項１に記載の方法。
【請求項９】
混合金属酸化化合物が、再生器のインベントリの約５％以上を構成することを特徴とする請求項１に記載の方法。
【請求項１０】
混合金属酸化化合物が、再生器のインベントリの約１０％以上を構成することを特徴とする請求項１に記載の方法。
【請求項１１】
ＦＣＣ装置で製造されるガソリンにおいてイオウ濃度を低減するための方法であって、約１：１〜約１０：１の比でマグネシウム及びアルミニウムを含み、約４３度及び約６２度での２シータピーク位置にて少なくとも反射を表すＸ線回折パターンを有する、有効量の少なくとも１種の混合金属酸化化合物に、接触分解の原材料を接触させる工程を備える、方法。
【請求項１２】
マグネシウムとアルミニウムの比が約１：１〜約６：１であることを特徴とする請求項１１に記載の方法。
【請求項１３】
マグネシウムとアルミニウムの比が約１．８：１〜約５：１であることを特徴とする請求項１１に記載の方法。
【請求項１４】
マグネシウムとアルミニウムの比が約２：１〜約４：１である請求項１１に記載の方法。
【請求項１５】
前記化合物が造形体である請求項１１に記載の方法。
【請求項１６】
前記造形体が乾燥造形体である請求項１５に記載の方法。
【請求項１７】
前記造形体が焼成造形体である請求項１５に記載の方法。
【請求項１８】
前記化合物が、酸化物当量として算出される約４０重量％以上の量でマグネシウムを含むことを特徴とする請求項１１に記載の方法。
【請求項１９】
前記化合物が、さらに少なくとも１種の金属酸化剤を含む請求項１１に記載の方法。
【請求項２０】
金属酸化剤における金属が、アンチモン、ビスマス、カドミウム、セリウム、クロム、コバルト、銅、ジソプロシウム、エルビウム、ユーロピウム、ガドリニウム、ゲルマニウム、金、ホルミウム、イリジウム、鉄、ランタン、鉛、マンガン、モリブデン、ネオジム、ニッケル、ニオビウム、オスミウム、パラジウム、白金、プラセオジミウム、プロメチウム、レニウム、ロージウム、ルテニウム、サマリウム、スカンジウム、セレニウム、ケイ素、銀、イオウ、タンタル、テルリウム、テルビウム、スズ、チタン、タングステン、ツリウム、バナジウム、イッテルビウム、イッテリウム、亜鉛又は２以上のそれらの混合物から選択される請求項１９に記載の方法。
【請求項２１】
前記化合物がさらに担体を含む請求項１１に記載の方法。
【請求項２２】
前記担体が、スピネル、ハイドロタルサイト様化合物、酢酸マグネシウム、硝酸マグネシウム、塩化マグネシウム、水酸化マグネシウム、炭酸マグネシウム、ギ酸マグネシウム、チタン酸アルミニウム、チタン酸亜鉛、ジルコン酸アルミニウム、酸化カルシウム、アルミン酸カルシウム、アルミニウムニトロハイドレイト、水酸化アルミニウム化合物、アルミニウム含有金属酸化化合物、アルミニウムクロロハイドレイト、チタニア、ジルコニア、クレイ、クレイリン酸塩物質、ゼオライト、又は２以上のそれらの混合物を含むことを特徴とする請求項２１に記載の方法。
【請求項２３】
前記担体が、チタン酸亜鉛、アルミン酸亜鉛又はチタン酸亜鉛／アルミン酸亜鉛から選択されることを特徴とする請求項２１に記載の方法。
【請求項２４】
前記少なくとも１種の混合金属酸化化合物が、少なくとも約１ｐｐｍ、少なくとも約２ｐｐｍ、又は少なくとも約５ｐｐｍから選択される量からなることを特徴とする請求項１１に記載の方法。
【請求項２５】
前記少なくとも１種の混合金属酸化化合物が、再生器のインベントリの約５％以上を構成することを特徴とする請求項１１に記載の方法。
【請求項２６】
前記少なくとも１種の混合金属酸化化合物が、再生器のインベントリの約１０％以上を構成することを特徴とする請求項１１に記載の方法。
【請求項２７】
ＦＣＣ装置で製造されるガソリンにおいてイオウ濃度を低減するための方法であって、（ｉ）約１：１〜約１０：１の比でマグネシウムとアルミニウムを含み、約４３度及び約６２度での２シータピーク位置にて少なくとも反射を表すＸ線回折パターンを有する混合金属酸化物固溶体を含む有効量の造形体と、
（ｉｉ）スピネル、マグネシア、酢酸マグネシウム、硝酸マグネシウム、塩化マグネシウム、水酸化マグネシウム、炭酸マグネシウム、ギ酸マグネシウム、アルミン酸マグネシウム、含水ケイ酸マグネシウム、ケイ酸マグネシウム、ケイ酸マグネシウムカルシウム、ケイ酸アルミニウム、ケイ酸カルシウム、アルミナ、チタン酸アルミニウム、チタン酸亜鉛、ジルコン酸アルミニウム、酸化カルシウム、アルミン酸カルシウム、アルミニウムニトロハイドレイト、水酸化アルミニウム化合物、アルミナ又は水酸化アルミニウム化合物以外のアルミニウム含有金属酸化化合物、アルミニウムクロロハイドレイト、シリカ、シリカ以外のケイ素含有化合物、シリカ／アルミナ、チタニア、ジルコニア、クレイ、クレイリン酸塩物質、ゼオライト、又は２以上のそれらの混合物を含む担体と、
（ｉｉｉ）アンチモン、ビスマス、カドミウム、セリウム、クロム、コバルト、銅、ジソプロシウム、エルビウム、ユーロピウム、ガドリニウム、ゲルマニウム、金、ホルミウム、イリジウム、鉄、ランタン、鉛、マンガン、モリブデン、ネオジム、ニッケル、ニオビウム、オスミウム、パラジウム、白金、プラセオジミウム、プロメチウム、レニウム、ロージウム、ルテニウム、サマリウム、スカンジウム、セレニウム、ケイ素、銀、イオウ、タンタル、テルリウム、テルビウム、スズ、チタン、タングステン、ツリウム、バナジウム、イッテルビウム、イッテリウム、亜鉛又は２以上のそれらの混合物から選択される少なくとも１種の金属酸化剤とを、接触分解の原材料に接触させる工程を備える方法。
【請求項２８】
さらにハイドロタルサイト様化合物を含む請求項２７に記載の方法。
【請求項２９】
前記ハイドロタルサイト様化合物が焼成されたハイドロタルサイト様化合物であることを特徴とする請求項２８に記載の方法。
【請求項３０】
前記ハイドロタルサイト様化合物が崩壊ハイドロタルサイト様化合物であることを特徴とする請求項２８に記載の方法。
【請求項３１】
ガソリンのイオウを低減する方法であって、（ｉ）化合物におけるマグネシウムとアルミニウムの比が約１：１〜約１０：１であるマグネシウムとアルミニウムを含み、約４３度及び約６２度での２シータピーク位置にて少なくとも反射を表すＸ線回折パターンを有する混合金属酸化化合物と、（ｉｉ）約１重量％〜約７５重量％のハイドロタルサイト様化合物とを、接触分解の原材料に接触させることを含む方法。
【請求項３２】
化合物を原材料に接触させるのに先立って化合物を加熱する請求項３１に記載の方法。
【請求項３３】
マグネシウムとアルミニウムの比が約１．８：１〜約５：１であることを特徴とする請求項３１に記載の方法。
【請求項３４】
マグネシウムとアルミニウムの比が約１：１〜約５：１であることを特徴とする請求項３１に記載の方法。
【請求項３５】
マグネシウムとアルミニウムの比が約２：１〜約４：１であることを特徴とする請求項３１に記載の方法。
【請求項３６】
前記化合物が造形体であることを特徴とする請求項３１に記載の方法。
【請求項３７】
前記造形体が乾燥造形体であることを特徴とする請求項３６に記載の方法。
【請求項３８】
前記造形体が焼成造形体であることを特徴とする請求項３６に記載の方法。
【請求項３９】
前記化合物が、酸化物当量として算出される約４０重量％以上の量でマグネシウムを含むことを特徴とする請求項３１に記載の方法。
【請求項４０】
化合物が、（ｉ）化合物におけるマグネシウムとアルミニウムの比が約１：１〜約６：１であるマグネシウムとアルミニウムを含み、約４３度及び約６２度での２シータピーク位置にて少なくとも反射を表すＸ線回折パターンを有する約９９重量％〜約５０重量％の化合物と（ｉｉ）約１重量％〜約５０重量％のハイドロタルサイト様化合物とを含むことを特徴とする請求項３１に記載の方法。
【請求項４１】
化合物が、（ｉ）化合物におけるマグネシウムとアルミニウムの比が約１：１〜約６：
１であるマグネシウムとアルミニウムを含み、約４３度及び約６２度での２シータピーク位置にて少なくとも反射を表すＸ線回折パターンを有する約９９重量％〜約７５重量％の化合物と（ｉｉ）約１重量％〜約２５重量％のハイドロタルサイト様化合物とを含むことを特徴とする請求項４０に記載の方法。
【請求項４２】
化合物が、（ｉ）化合物におけるマグネシウムとアルミニウムの比が約１：１〜約６：１であるマグネシウムとアルミニウムを含み、約４３度及び約６２度での２シータピーク位置にて少なくとも反射を表すＸ線回折パターンを有する約９５重量％〜約７５重量％の化合物と（ｉｉ）約５重量％〜約２５重量％のハイドロタルサイト様化合物とを含むことを特徴とする請求項４１に記載の方法。
【請求項４３】
前記化合物がさらに少なくとも１種の金属酸化剤を含む請求項３１に記載の方法。
【請求項４４】
金属酸化剤における金属が、アンチモン、ビスマス、カドミウム、セリウム、クロム、コバルト、銅、ジソプロシウム、エルビウム、ユーロピウム、ガドリニウム、ゲルマニウム、金、ホルミウム、イリジウム、鉄、ランタン、鉛、マンガン、モリブデン、ネオジム、ニッケル、ニオビウム、オスミウム、パラジウム、白金、プラセオジミウム、プロメチウム、レニウム、ロージウム、ルテニウム、サマリウム、スカンジウム、セレニウム、ケイ素、銀、イオウ、タンタル、テルリウム、テルビウム、スズ、チタン、タングステン、ツリウム、バナジウム、イッテルビウム、イッテリウム、亜鉛又は２以上のそれらの混合物であることを特徴とする請求項４３に記載の方法。
【請求項４５】
前記化合物がさらに担体を含む請求項３１に記載の方法。
【請求項４６】
担体が、スピネル、ハイドロタルサイト様化合物、酢酸マグネシウム、硝酸マグネシウム、塩化マグネシウム、水酸化マグネシウム、炭酸マグネシウム、ギ酸マグネシウム、チタン酸アルミニウム、チタン酸亜鉛、ジルコン酸アルミニウム、酸化カルシウム、アルミン酸カルシウム、アルミニウムニトロハイドレイト、水酸化アルミニウム化合物、アルミニウム含有金属酸化化合物、アルミニウムクロロハイドレイト、チタニア、ジルコニア、クレイ、クレイリン酸塩物質、ゼオライト、又は２以上のそれらの混合物を含む請求項４５に記載の方法。
【請求項４７】
担体が、チタン酸亜鉛、アルミン酸亜鉛又はチタン酸亜鉛／アルミン酸亜鉛を含む請求項４６に記載の方法。